(57)【特許請求の範囲】
【請求項１】
ポリアミドイミド樹脂および／またはポリイミド樹脂を主成分とする樹脂にカーボネート化合物が添加された樹脂組成物からなる基層を有し、前記カーボネート化合物が、エチレンカーボネートおよびジフェニルカーボネートから選択される１種または２種以上であることを特徴とする電子写真機器用無端ベルト。
【請求項２】
ポリアミドイミド樹脂および／またはポリイミド樹脂を主成分とする樹脂にカーボネート化合物が添加された樹脂組成物からなる基層を有し、前記樹脂組成物には、さらにシリコーンオイルが分散されていることを特徴とする電子写真機器用無端ベルト。
【請求項３】
前記カーボネート化合物の添加量が、樹脂１００質量部に対して５〜１５０質量部の範囲内であることを特徴とする請求項１または２に記載の電子写真機器用無端ベルト。
【請求項４】
前記樹脂組成物には、さらにシリコーンオイルが分散されていることを特徴とする請求項１に記載の電子写真機器用無端ベルト。
【請求項５】
前記シリコーンオイルの添加量が、樹脂１００質量部に対して１〜１０質量部の範囲内であることを特徴とする請求項２または４に記載の電子写真機器用無端ベルト。
【発明の詳細な説明】
【技術分野】
【０００１】
本発明は、電子写真機器用無端ベルトに関し、さらに詳しくは、電子写真機器における中間転写ベルトや紙転写搬送ベルトなどの電子写真機器用無端ベルトに関するものである。
【背景技術】
【０００２】
電子写真技術を採用した複写機、プリンター、ファクシミリなどの電子写真機器においては、トナー像の転写用、紙転写搬送用、感光体基体用等の用途に、中間転写ベルト等の無端ベルト（シームレスベルト）が用いられている。
【０００３】
この種の無端ベルトとしては、剛性に優れることから、ポリアミドイミド樹脂やポリイミド樹脂を用いて基層を形成したものが提案されている（特許文献１，２）。
【先行技術文献】
【特許文献】
【０００４】
【特許文献１】特開２００１−１５２０１３号公報
【特許文献２】特開２００１−３５４８５４号公報
【発明の概要】
【発明が解決しようとする課題】
【０００５】
しかしながら、ポリアミドイミド樹脂やポリイミド樹脂を用いて基層を形成した無端ベルトは、剛性に優れているものの、靱性に劣り、屈曲耐久性が十分でないという問題がある。
【０００６】
本発明は、上記事情に鑑みてなされたものであり、本発明が解決しようとする課題は、剛性に優れるとともに、靭性および屈曲耐久性にも優れる電子写真機器用無端ベルトを提供することにある。
【課題を解決するための手段】
【０００７】
上記課題を解決するため、本発明に係る電子写真機器用無端ベルトは、ポリアミドイミド樹脂および／またはポリイミド樹脂を主成分とする樹脂にカーボネート化合物が添加された樹脂組成物からなる基層を有することを要旨とするものである。
【０００８】
この場合、カーボネート化合物としては、エチレンカーボネートおよびジフェニルカーボネートから選択される１種または２種以上が好ましい。そして、カーボネート化合物の添加量は、樹脂１００質量部に対して５〜１５０質量部の範囲内であることが好ましい。また、樹脂組成物には、さらにシリコーンオイルが分散されていることが好ましい。そして、シリコーンオイルの添加量は、樹脂１００質量部に対して１〜１０質量部の範囲内であることが好ましい。
【発明の効果】
【０００９】
本発明に係る電子写真機器用無端ベルトによれば、基層材料のポリアミドイミド樹脂および／またはポリイミド樹脂を主成分とする樹脂にカーボネート化合物が添加されたことから、靭性が向上し、屈曲耐久性に優れるものとされている。また、優れた剛性も確保されているため、剛性に優れるとともに、靭性および屈曲耐久性にも優れる。これは、カーボネート化合物が添加されたことにより樹脂組成物の結晶化度が小さくなって靭性が向上したためと推察される。
【００１０】
そして、カーボネート化合物の添加量が樹脂１００質量部に対して５〜１５０質量部の範囲内であると、剛性と靭性のバランスに優れるため、製品使用時の耐久性に優れる。
【００１１】
また、樹脂組成物に、さらにシリコーンオイルが分散されていると、靭性および屈曲耐久性がさらに向上する。そして、シリコーンオイルの添加量が樹脂１００質量部に対して１〜１０質量部の範囲内であると、剛性と靭性のバランスに優れるため、製品使用時の耐久性に優れる。
【図面の簡単な説明】
【００１２】
【図１】本発明の一実施形態に係る電子写真機器用無端ベルトの模式図である。
【図２】図１に示す電子写真機器用無端ベルトのＡ−Ａ断面図であり、図２（ａ）は単層構造のものであり、図２（ｂ）は２層構造のものである。
【図３】ポリアミドイミド樹脂を含む樹脂組成物のＤＳＣチャートを示したグラフである。
【発明を実施するための形態】
【００１３】
次に、本発明の実施形態について図面を用いて詳細に説明する。
【００１４】
図１には、本発明の一実施形態に係る電子写真機器用無端ベルトの外観を示している。そして、図２には、電子写真機器用無端ベルトの層構成の例を示している。
【００１５】
図１に示すように、電子写真機器用無端ベルト（以下、無端ベルト１０ということがある。）は、円筒状の外観をしている。無端ベルト１０の構造としては、図２（ａ）に示すように、基層１２のみからなる単層構造や、図２（ｂ）に示すように、基層１２の外周面に表層１４が直接形成された２層構造や、図示されないが、基層１２と表層１４との間に１層以上の中間層が形成された３層以上の多層構造などが挙げられる。また、基層１２のみからなる単層構造の基層１２に表面改質処理が施されたものなどであっても良い。
【００１６】
無端ベルト１０の基層１２は、ポリアミドイミド樹脂および／またはポリイミド樹脂を主成分とする樹脂にカーボネート化合物が添加された樹脂組成物によって構成されている。
【００１７】
ポリアミドイミド樹脂としては、脂肪族ポリアミドイミド樹脂や芳香族ポリアミドイミド樹脂が挙げられる。ポリアミドイミド樹脂は、脂肪族ポリアミドイミド樹脂のみで構成されていても良いし、芳香族ポリアミドイミド樹脂のみで構成されていても良いし、脂肪族ポリアミドイミド樹脂と芳香族ポリアミドイミド樹脂とが組み合わされて構成されていても良いが、機械特性に優れるなどの観点から、芳香族ポリアミドイミド樹脂が含まれることが好ましい。
【００１８】
ポリアミドイミド樹脂は、例えば、ポリカルボン酸あるいはその誘導体などの酸成分とジアミンまたはジイソシアネートとを極性溶剤中で反応させることにより製造することができる。好適な極性溶剤としては、Ｎ−メチル−２−ピロリドン（ＮＭＰ）やＮ，Ｎ′−ジメチルアセトアミドなどが挙げられる。上記反応は、所定温度（通常、６０〜２００℃程度）に加熱しながら撹拌することにより行うことができる。ポリアミドイミド樹脂は、基層１２の形成を行いやすくするなどの観点から、極性溶剤の溶液として得られることが好ましい。
【００１９】
ポリアミドイミド樹脂の製造に用いられる酸成分としては、トリメリット酸、トリメリット酸無水物、トリメリット酸塩化物の他、ピロメリット酸（ベンゼン−１，２，４，５−テトラカルボン酸），ビフェニルテトラカルボン酸，ビフェニルスルホンテトラカルボン酸，ベンゾフェノンテトラカルボン酸，ビフェニルエーテルテトラカルボン酸，エチレングリコールビストリメリテート，プロピレングリコールビストリメリテートなどのテトラカルボン酸およびこれらの酸無水物、酸塩化物や、シュウ酸，アジピン酸，マロン酸，セバチン酸，アゼライン酸，ドデカンジカルボン酸，ジカルボキシポリブタジエン，ジカルボキシポリ（アクリロニトリル−ブタジエン），ジカルボキシポリ（スチレン−ブタジエン）などの脂肪族ジカルボン酸、１，４−シクロヘキサンジカルボン酸，１，３−シクロヘキサンジカルボン酸，４，４′−ジシクロヘキシルメタンジカルボン酸，ダイマー酸などの脂環族ジカルボン酸、テレフタル酸，イソフタル酸，ジフェニルスルホンジカルボン酸，ジフェニルエーテルジカルボン酸，ナフタレンジカルボン酸などの芳香族ジカルボン酸が挙げられる。これらは単独で用いられても良いし、２種以上組み合わされて用いられても良い。これらのなかでは、反応性、耐熱性、溶解性などの観点から、トリメリット酸無水物が好適に用いられる。
【００２０】
ポリアミドイミド樹脂の製造に用いられるジアミンまたはジイソシアネートとしては、エチレンジアミン，プロピレンジアミン，ヘキサメチレンジアミンなどの脂肪族ジアミンおよびこれらのジイソシアネートや、１，４−シクロヘキサンジアミン，１，３−シクロヘキサンジアミン，イソホロンジアミン，４，４′−ジシクロヘキシルメタンジアミンなどの脂環族ジアミンおよびこれらのジイソシアネートや、ｍ−フェニレンジアミン，ｐ−フェニレンジアミン，４，４′−ジアミノジフェニルメタン，４，４′−ジアミノジフェニルエーテル，４，４′−ジアミノジフェニルスルホン，ベンジジン，ｏ−トリジン，２，４−トリレンジアミン，２，６−トリレンジアミン，キシリレンジアミンなどの芳香族ジアミンおよびこれらのジイソシアネートなどが挙げられる。これらは単独で用いられても良いし、２種以上組み合わされて用いられても良い。これらのなかでは、耐熱性、機械特性、溶解性などの点から、４，４′−ジアミノジフェニルメタンおよびそのジイソシアネート、２，４−トリレンジアミンおよびそのジイソシアネート、ｏ−トリジンおよびそのジイソシアネート、イソホロンジアミンおよびそのジイソシアネートが好適に用いられる。
【００２１】
ポリアミドイミド樹脂の数平均分子量（Ｍｎ）は、５，０００〜１００，０００の範囲内であることが好ましい。より好ましくは１０，０００〜５０，０００の範囲内である。ポリアミドイミド樹脂の数平均分子量（Ｍｎ）が５，０００未満であると、耐久性が悪化し、逆にポリアミドイミド樹脂の数平均分子量（Ｍｎ）が１００，０００を超えると、溶液粘度が高くなり加工性が悪化する傾向がみられるからである。なお、数平均分子量（Ｍｎ）は、ゲルパーミエーションクロマトグラフ（ＧＰＣ）法により測定することができる。
【００２２】
ポリイミド樹脂は、例えば、テトラカルボン酸あるいはその酸無水物などの酸成分とジアミンとを極性溶剤中で反応させることにより製造される。ポリイミド樹脂は、極性溶剤への溶解性が低いため、基層１２の形成を行いやすくするなどの観点から、ポリイミドの前駆体であるポリアミド酸溶液として基層１２の形成に用いられることが好ましい。ポリイミド樹脂は、ポリアミド酸を加熱してイミド化を進行させることにより得られる。
【００２３】
ポリアミド酸溶液は、例えば、テトラカルボン酸あるいはその酸無水物などの酸成分とジアミンとを、極性溶媒中で、イミド化しない程度の低温（約２５℃以下）で攪拌しながら重縮合反応させることにより得ることができる。好適な極性溶媒としては、Ｎ−メチル−２−ピロリドン（ＮＭＰ）やＮ，Ｎ′−ジメチルアセトアミドなどが挙げられる。
【００２４】
酸成分としては、ピロメリット酸二無水物（ＰＭＤＡ）、ビフェニルテトラカルボン酸二無水物（ＢＰＴＡ）、オキシジフタル酸二無水物（ＯＤＰＡ）、ベンゾフェノンテトラカルボン酸二無水物（ＢＴＤＡ）、ベンゼンテトラカルボン酸二無水物、ナフタレンテトラカルボン酸二無水物、ピロメリット酸、ビフェニルテトラカルボン酸、オキシジフタル酸、ベンゾフェノンテトラカルボン酸、ベンゼンテトラカルボン酸、ナフタレンテトラカルボン酸などが挙げられる。これらは単独で用いられても良いし、２種以上組み合わされて用いられても良い。これらのなかでは、反応性、機械特性などの点から、ピロメリット酸二無水物（ＰＭＤＡ）が好適に用いられる。なお、ジアミンとしては、上記したポリアミドイミド樹脂の製造に用いられるジアミンなどが挙げられる。
【００２５】
ポリイミド樹脂の数平均分子量（Ｍｎ）は、１，０００〜５００，０００の範囲内であることが好ましい。より好ましくは１０，０００〜１００，０００の範囲内である。より好ましくは１０，０００〜５０，０００の範囲内である。ポリイミド樹脂の数平均分子量（Ｍｎ）が１，０００未満であると、耐久性が悪化し、逆にポリイミド樹脂の数平均分子量（Ｍｎ）が５００，０００を超えると、溶液粘度が高くなり加工性が悪化する傾向がみられるからである。なお、数平均分子量（Ｍｎ）は、ゲルパーミエーションクロマトグラフ（ＧＰＣ）法により測定することができる。
【００２６】
カーボネート化合物としては、下記の一般式（１）（２）に示されるものが挙げられる。カーボネート化合物は、鎖状のものであっても良いし、環状のものであっても良い。これらは単独で用いられても良いし、２種以上組み合わされて用いられても良い。
【化１】
0005926085.tif 000002
【化２】
0005926085.tif 000003
【００２７】
一般式（１）において、Ｒは、主鎖が直鎖状アルキル基となる置換基、または、芳香族炭化水素基である。直鎖状アルキル基の炭素数としては１〜８の範囲内が好ましい。直鎖状アルキル基にはアルキル基などの側鎖が付加されていても良い。また、直鎖状アルキル基に対して官能基が付加されていても良い。官能基としては、ビニル基、アルコキシ基、ヒドロキシル基、ハロゲン基などを挙げることができる。主鎖に付加される官能基は１つのみであっても良いし、２つ以上であっても良い。主鎖に付加される官能基が２つ以上の場合には、互いに同じ種類の官能基であっても良いし、互いに異なる種類の官能基であっても良い。芳香族炭化水素基は、無置換の芳香族炭化水素基であっても良いし、アルキル基などの置換基を有する芳香族炭化水素基であっても良い。
【００２８】
一般式（２）において、Ｒは、主鎖が直鎖状アルキル基となる置換基、または、芳香族炭化水素基である。主鎖の炭素数としては２〜６の範囲内が好ましい。主鎖にはアルキル基などの側鎖が付加されていても良い。また、主鎖に対して官能基が付加されていても良い。官能基としては、ビニル基、アルコキシ基、ヒドロキシル基、ハロゲン基などを挙げることができる。主鎖に付加される官能基は１つのみであっても良いし、２つ以上であっても良い。主鎖に付加される官能基が２つ以上の場合には、互いに同じ種類の官能基であっても良いし、互いに異なる種類の官能基であっても良い。
【００２９】
一般式（１）に示すカーボネート化合物としては、具体的には、ジエチルカーボネート、ジプロピルカーボネート、ジブチルカーボネート、ジフェニルカーボネートなどが挙げられる。一般式（２）に示すカーボネート化合物としては、具体的には、エチレンカーボネート、プロピレンカーボネート、フルオロエチレンカーボネート、ビニレンカーボネートなどが挙げられる。これらのなかでは、汎用性などの観点から、ジフェニルカーボネート、エチレンカーボネートが好ましい。
【００３０】
カーボネート化合物の添加量は、樹脂１００質量部に対して５〜１５０質量部の範囲内であることが好ましい。より好ましくは５〜１００質量部の範囲内である。カーボネート化合物の添加量が５質量部以上であると、樹脂組成物の靭性を高める効果に優れる。カーボネート化合物の添加量が１５０質量部以下であると、樹脂組成物の剛性を確保しつつ靭性を高める効果に優れる。
【００３１】
導電性ベルトの基層１２を形成する上記樹脂組成物には、これらの他に、さらにシリコーンオイルが分散されていても良い。さらにシリコーンオイルが分散されていると、靭性を向上させる効果がある。
【００３２】
シリコーンオイルとしては、ポリシロキサン化合物からなるものが挙げられる。ポリシロキサン化合物としては、有機基として、メチル基，エチル基等のアルキル基や、フェニル基、アミノ基、エポキシ基、カルボキシル基、アルコキシ基、エーテル基、ヒドロキシル基などを有するものが挙げられる。
【００３３】
シリコーンオイルの添加量は、樹脂１００質量部に対して１〜１０質量部の範囲内であることが好ましい。より好ましくは３〜８質量部の範囲内である。シリコーンオイル化合物の添加量が１質量部以上であると、樹脂組成物の靭性を高める効果に優れる。シリコーンオイルの添加量が１０質量部以下であると、樹脂組成物の剛性を確保しつつ靭性を高める効果に優れる。
【００３４】
導電性ベルトの基層１２を形成する上記樹脂組成物には、これらの他に、導電性ベルトの基層１２に用いられる添加剤が添加されていても良い。このような添加剤としては、導電剤、難燃剤、充填剤（炭酸カルシウム等）、レベリング剤、分散剤などが挙げられる。導電剤としては、カーボンブラック、黒鉛、アルミニウム粉末、ステンレス粉末、導電性酸化亜鉛、導電性酸化チタン、導電性酸化鉄、導電性酸化錫などの電子導電剤、第四級アンモニウム塩、リン酸エステルなどのイオン導電剤が挙げられる。
【００３５】
導電性ベルトの基層１２を形成する上記樹脂組成物は、基層１２の形成を行いやすくするなどの観点から、基層１２の形成の際には、極性溶剤の溶液あるいは懸濁にされていることが好ましい。この場合の極性溶剤としては、ポリアミドイミド樹脂やポリアミド酸を製造するのに用いられる極性溶剤が好ましい。また、極性溶剤とともに他の溶剤を用いても良い。他の溶剤としては、ＤＭＦ，ＤＭＡＣ，トルエン，アセトン，ＮＭＰなどが挙げられる。
【００３６】
カーボネート化合物は、ポリアミドイミド樹脂やポリアミド酸を製造するのに用いられる極性溶剤と相溶性に優れる。また、ポリアミドイミド樹脂やポリアミド酸とも相溶性に優れる。このため、ポリアミドイミド樹脂やポリアミド酸（ポリイミド樹脂）への分散性を高める分散制御を行う必要がなく、安定した物性が得られる。一方、シリコーンオイルは、ポリアミドイミド樹脂やポリアミド酸を製造するのに用いられる極性溶剤との相溶性が低い。また、ポリアミドイミド樹脂やポリアミド酸に対しても相溶性が低い。したがって、分散性を考慮して、シリコーンオイルの添加量を低く抑えることが好ましい。この場合、シリコーンオイルの添加量は、上述するように、１０質量部以下であることが好ましい。
【００３７】
カーボネート化合物は、ポリアミドイミド樹脂やポリアミド酸（ポリイミド樹脂）と相溶することにより、ポリアミドイミド樹脂やポリアミド酸（ポリイミド樹脂）の結晶性を低下させていると推察される。そして、これにより、樹脂組成物の靭性が高められていると推察される。樹脂の結晶性が低下したことは、ＤＳＣによる相対比較を行うことで確認できる。結晶性（結晶化度）が低くなると、ＤＳＣのヒートフローが大きくなる。
【００３８】
樹脂組成物の弾性率は、１８００ＭＰａ以上であることが好ましい。より好ましくは２０００ＭＰａ以上である。樹脂組成物の弾性率は、ＪＩＳ  Ｋ７１２７に準拠して測定される。樹脂組成物の弾性率が１８００ＭＰａ以上であると、導電性ベルトの基層１２として用いたときの画像に色ずれなどの不具合が生じるのが抑えられやすい。樹脂組成物の弾性率の上限は特に限定されるものではないが、カーボネート化合物を添加したときに靭性が確保される範囲とされることが好ましい。樹脂組成物の弾性率は、樹脂の分子量や、カーボネート化合物、シリコーンオイル、その他の添加剤の配合などによって調整することができる。
【００３９】
導電性ベルトの基層１２を形成する基層形成材料は、上記樹脂組成物を含むものであるが、次のようにして調製することができる。樹脂がポリアミドイミド樹脂である場合を例に挙げて説明すると、撹拌機、窒素導入管、温度計、冷却管を備えた反応容器を準備し、トリメリット酸無水物等の酸成分と、ジフェニルメタンジイソシアネート（ＭＤＩ）等のジイソシアネートとを所定量配合し、ＮＭＰ等の極性溶剤を仕込み、窒素気流下、撹拌しながら所定時間（好ましくは、１〜３時間）かけて所定温度（好ましくは、１３０〜１５０℃）まで昇温する。つぎに、所定温度（好ましくは、１３０〜１５０℃）で所定時間（好ましくは、約３〜５時間）反応させた後、反応を停止することにより、ポリアミドイミド樹脂溶液が製造される。次に、製造されたポリアミドイミド樹脂溶液に、カーボネート化合物や必要に応じて添加されるシリコーンオイルを所定量添加し、常温（通常、２５℃程度）下で、羽根撹拌で混合する。続いてこの溶液に、導電剤などの必要に応じて添加される各種添加剤を適宜配合し、撹拌羽根で混合した後、ボールミル分散する。以上のようにして基層形成材料は調製される。
【００４０】
樹脂がポリイミド樹脂である場合を例に挙げて説明すると、撹拌機、窒素導入管、温度計、冷却管を備えた反応容器を準備し、ピロメリット酸二無水物（ＰＭＤＡ）等の酸ジ無水物と、４，４′−ジアミノジフェニルエーテル（ＯＤＡ）等のジアミンとを所定量配合し、ＮＭＰ等の極性溶剤を仕込み、窒素気流下、撹拌しながら、常温（通常、２５℃程度）以下の温度で、所定時間（通常、３時間程度）反応させた後、反応を停止することにより、ポリイミド樹脂の前駆体であるポリアミド酸溶液が製造される。この場合、常温を超える温度で反応を行うと、イミド化が進行し、ＮＭＰ等の極性溶剤に不溶となる傾向がみられるため、常温以下の温度で反応を行うことが好ましい。次に、製造されたポリアミド酸溶液に、カーボネート化合物や必要に応じて添加されるシリコーンオイルを所定量添加し、常温（通常、２５℃程度）下で、羽根撹拌で混合する。続いてこの溶液に、導電剤などの必要に応じて添加される各種添加剤を適宜配合し、撹拌羽根で混合した後、ボールミル分散する。以上のようにして基層形成材料は調製される。
【００４１】
導電性ベルトの基層１２は、調製された基層形成材料を用いて、例えば次のようにして作製することができる。まず、金型（円筒形基体）を準備し、調製した基層形成材料を金型（円筒形基体）の表面にスプレーコーティングなどのコーティング方法でコーティングする。ついで、これを所定の温度（好ましくは１５０〜３００℃）に加熱して所定の時間（好ましくは３〜６時間）乾燥することにより、金型の表面に導電性ベルトの基層１２が形成される。なお、導電性ベルトの基層１２は、上記方法以外に、押出成形法、インフレーション法、ブロー成形法、ディッピング法、遠心成形法等により作製することも可能である。
【００４２】
導電性ベルトが表層１４を有する場合の表層１４の形成に用いられる主材料としては、シリコーン系樹脂、フッ素系樹脂、ウレタン系樹脂、アクリル系樹脂、ポリアミド系樹脂などが挙げられる。表層形成材料の主材料には、樹脂成分の他に、架橋剤、導電剤、充填剤などの添加剤が添加されていても良い。架橋剤としては、イソシアネート樹脂，アミノ樹脂，フェノール樹脂，キシレン樹脂などの樹脂架橋剤や、光重合開始剤などが挙げられる。表層形成材料は、表層１４の形成を行いやすくするなどの観点から、溶剤を用いて塗料とされていることが好ましい。表層形成材料に用いられる溶剤としては、ＮＭＰ，ＤＭＦ，トルエン，アセトン，ＭＥＫなどの有機溶剤が挙げられる。表層１４は、調製された表層形成材料を用いて、金型（円筒形基体）上に形成された基層１２の表面に塗工し、乾燥（硬化）することにより作製することができる。
【００４３】
作製された導電性ベルトは、金型（円筒形基体）上に形成された基層１２と円筒形基体との間にエアーを吹き付けて円筒形基体を抜き取ることにより得ることができる。
【００４４】
無端ベルト１０の各層の厚さは、用途に応じて適宜に設定されるが、基層１２の厚さは、通常、３０〜３００μｍの範囲内であり、好ましくは５０〜２００μｍの範囲内である。また、表層１４の厚さは、０．１〜１０μｍの範囲内が好ましく、特に好ましくは０．５〜５μｍの範囲内である。無端ベルト１０は、内周長が９０〜３０００ｍｍで、幅が１００〜５００ｍｍ程度のものが好ましい。このような寸法の範囲内に設定すると、電子写真機器に組み込んで使用するのに適した大きさとなる。無端ベルト１０の体積抵抗率としては、１×１０４〜１×１０１６Ω・ｃｍの範囲内であることが好ましい。より好ましくは１×１０５〜１×１０１３Ω・ｃｍの範囲内である。
【実施例】
【００４５】
以下、実施例を用いて本発明を詳細に説明する。
【００４６】
（実施例）
＜ポリアミドイミド（１）溶液の合成＞
撹拌機、窒素導入管、温度計、冷却管を備えた反応容器に、トリメリット酸無水物（ＴＭＡ）３８質量部と、ジフェニルメタンジイソシアネート（ＭＤＩ、日本ポリウレタン社製「ミリオネートＭＴ」）５０質量部と、ＮＭＰ（溶剤）２００質量部とを仕込み、窒素気流下、撹拌しながら１時間かけて１３０℃まで昇温し、そのまま１３０℃で約５時間反応させた後反応を停止し、ＰＡＩ−ＮＭＰ溶液（固形分濃度：２６質量％）を調製した。ポリアミドイミド（１）の数平均分子量（Ｍｎ）は５０，０００であった。
【００４７】
＜ポリアミドイミド（２）溶液の合成＞
１３０℃で約２時間反応させた以外はポリアミドイミド（１）溶液の合成と同様に行った。ポリアミドイミド（２）の数平均分子量（Ｍｎ）は２０，０００であった。
【００４８】
＜ポリアミド酸溶液の合成＞
撹拌機、窒素導入管、温度計、冷却管を備えた反応容器に、ピロメリット酸二無水物（ＰＭＤＡ）４４質量部と、４，４′−ジアミノジフェニルエーテル（ＯＤＡ）４０質量部と、ＮＭＰ溶剤２００質量部とを仕込み、窒素気流下、撹拌しながら、常温（２５℃）以下の温度で、約３時間反応させた後、反応を停止することにより、ポリアミド酸−ＮＭＰ溶液（固形分濃度：２６重量％）を調製した。
【００４９】
＜物性評価用材料の調製＞
合成したポリアミドイミド−ＮＭＰ溶液またはポリアミド酸−ＮＭＰ溶液に、表１に記載の配合割合で、ジメチルシリコーンオイル（東レ・ダウコーニング社製「ＳＦ８４２８」）、カーボネート化合物を添加し、常温（２５℃）下、羽根撹拌で混合して、物性評価用材料を調製した。
・エチレンカーボネート：（三菱化学社製「エチレンカーボネート」）
・ジフェニルカーボネート：（試薬、東京化成工業社製）
【００５０】
＜物性評価用試験片の作製＞
物性評価用材料をポリイミドフィルムの表面にバーコートし、これを室温〜２５０℃まで２時間かけて昇温させた後、２５０℃で１時間加熱処理をして、塗膜を形成した。この際、塗膜の厚さが８０μｍ程度になるように、溶剤（ＮＭＰ）で固形分濃度を調整した。
【００５１】
＜無端ベルト用の基層形成材料の調製＞
合成したポリアミドイミド−ＮＭＰ溶液またはポリアミド酸−ＮＭＰ溶液に、表１に記載の配合割合で、ジメチルシリコーンオイル、カーボネート化合物を添加し、常温（２５℃）下、羽根撹拌で混合した。つづいて、この溶液に、カーボンブラック（エボニックデグサジャパン社製「スペシャルブラック４」）４質量部を配合し、撹拌羽根で混合した後、ボールミル分散させて基層形成材料を調製した。
【００５２】
＜無端ベルトの作製＞
金型（円筒形基体）を準備し、この表面に基層形成材料をスプレーコーティングして常温〜２５０℃まで２時間かけて昇温させた後、２５０℃で１時間加熱処理をした。つぎに、この基層の表面に、下記の表層形成材料をディッピング法にてコーティングし、乾燥した後、基層と円筒形基体との間にエアーを吹き付けることにより、円筒形基体を抜き取り、基層（厚さ８０μｍ）の表面に表層（厚さ１μｍ）が形成されてなる２層構造の無端ベルトを作製した。
【００５３】
＜表層形成材料＞
アクリル系樹脂（根上工業株式会社製「パラクロンＷ−２４８Ｅ」）１００質量部に、架橋剤（旭化成株式会社製「デュラネートＴＰＡ−Ｂ８０Ｅ）３０質量部、カーボンブラック（三菱化学株式会社製「カーボンブラックＭＡ−１００」）１０質量部、トルエン（溶剤）５００質量部を配合し、撹拌羽根で混合して、表層形成材料を調製した。
【００５４】
作製した物性評価用試験片を用いて、弾性率を測定し、屈曲耐久性の試験を行った。また、作製した無端ベルトを用いて、製品使用時の耐久性と画像評価を行った。測定方法および評価方法を以下に示す。これらの結果表１に示す。
【００５５】
＜弾性率＞
ＪＩＳ  Ｋ７１２７に準拠して測定した。
【００５６】
＜屈曲耐久性＞
物性評価用試験片から所定の大きさに切り出したものを試料として用いて、ＪＩＳ−Ｐ８１１５に準じて、東洋精機製作所製「Ｆｏｌｄｉｎｇ  Ｅｎｄｕｒａｎｃｅｔｅｓｔｅｒ  ＭＩＴ−Ｄ」を用いて、荷重：９．８Ｎの条件下、ＭＩＴ回数（耐屈曲性）を測定した。このＭＩＴ回数が多い程、耐屈曲性に優れていることを示す。
【００５７】
＜製品耐久性＞
作製した無端ベルトを、プリンター（リコー社製「イマジオＭＰＣ２５００」）に中間転写ベルトとして組み込み、５００００枚画出しをしたときのベルトの損傷状態を調べた。ベルトにクラックが発生している場合を「×」、クラックが発生していない場合を「○」とした。
【００５８】
＜画像評価＞
作製した無端ベルトを、プリンター（リコー社製「イマジオＭＰＣ２５００」）に中間転写ベルトとして組み込み、フルカラー画像出力を行い、初期画出しを行った。色ずれ、色ムラ等の画像不良が全く発生しなかったものを「○」、色ずれ、色ムラ等の画像不良が多少発生したが、影響が少なかったものを「△」とした。
【００５９】
【表１】
0005926085.tif 000004
【００６０】
カーボネート化合物が添加されている実施例と比較して、カーボネート化合物が添加されていない比較例のほうが、屈曲耐久性に劣っている。製品耐久性を比較すると、実施例ではクラックの発生は確認されず、製品耐久性が満足されているが、比較例ではクラックの発生が確認されたため、製品耐久性が満足されなかった。これから、実施例では、靭性および屈曲耐久性に優れるが、比較例ではこれらに劣るといえる。なお、実施例および比較例のいずれにおいても、画像評価は満足された。画像評価は、主に基層の弾性率に影響される。すなわち、基層の剛性が十分であると、画像評価は良好である。したがって、実施例から、本発明に係る導電性ベルトによれば、剛性に優れるとともに、靭性および屈曲耐久性にも優れることが確認された。
【００６１】
ここで、カーボネート化合物の添加による樹脂の影響を調べるため、ＤＳＣ測定を行った。ポリアミドイミド（１）溶液の塗膜サンプルＡと、ポリアミドイミド（１）溶液にエチレンカーボネートを添加した溶液の塗膜サンプルＢと、ポリアミドイミド（１）溶液にジフェニルカーボネートを添加した溶液の塗膜サンプルＣの３種類について測定を行った。測定結果のグラフを図３に示す。図３から、ポリアミドイミド（１）にカーボネート化合物を添加することによってヒートフローが上昇していることがわかる。この結果から、カーボネート化合物の添加によって、ポリアミドイミド（１）の結晶性（結晶化度）が低下しているといえる。
【００６２】
つまり、本発明においては、基層を形成する主材料であるポリアミドイミドやポリイミドに対して相溶できるカーボネート化合物を添加することによってこれらの樹脂の結晶性を制御して、樹脂の靭性を向上させているものと推察される。なお、ＤＳＣ測定は、ポリアミドイミド（１）について行ったものを示しているが、ポリアミドイミド（２）、ポリイミドについても同様の結果が得られることは確認されている。
【００６３】
以上、本発明の実施形態、実施例について説明したが、本発明は上記実施形態、実施例に何ら限定されるものではなく、本発明の趣旨を逸脱しない範囲で種々の改変が可能なものである。
【符号の説明】
【００６４】
１０  導電性ベルト
１２  基層
１４  表層
【図１】
0005926085.tif 000005
【図２】
0005926085.tif 000006
【図３】
0005926085.tif 000007